(57)【特許請求の範囲】
【請求項１】
繰り返し単位の９０モル％以上が下記式（１）で示されるポリケトンから構成されたポリケトン繊維を用い、乾熱収縮率が１％以下であることを特徴とする縫い糸。
−ＣＨ２ＣＨ２−ＣＯ−  ……（１）
【請求項２】
撚り係数３０００〜２００００で施撚された単糸繊度が０．５〜８ｄｔｅｘのポリケトン繊維から構成され、更に上記施撚されたポリケトン繊維が２〜５本合撚されていることを特徴とする請求項１に記載の縫い糸。
【請求項３】
強度が６ｃＮ／ｄｔｅｘ以上、初期弾性率が６１ｃＮ／ｄｔｅｘ以上であることを特徴とする請求項１又は２に記載の縫い糸。
【発明の詳細な説明】
【０００１】
【発明の属する技術分野】
本発明は、ポリケトン繊維を用いた縫い糸に関する。
【０００２】
【従来の技術】
近年、衣料分野ではスーパー繊維と称される芳香族ポリアミド繊維や全芳香族ポリエステル繊維が、その優れた機械的性質や耐薬品性及び耐熱性等の特性を活かして、シートベルト、安全ベルト等の防護品や高機能衣料、例えばユニフォーム等の用途分野でも需要を増やしてきた。
【０００３】
また、資材分野においても同様にスーパー繊維を使用した高機能製品が利用されている。例えば抄紙機において、湿紙を乾燥シリンダーに圧着して乾燥を促進するドライヤーカンバスに使用される原糸の素材は、適正な耐久性と適正なコストのバランスを保ちながら徐々に変遷してきている。抄紙機の高速化などで温湿度条件は過酷になりつつあり、近年では、ポリベンザゾールなどのスーパー繊維を使用したドライヤーカンバスが、スチーム加熱および高温加熱などの条件下で使用されている。
【０００４】
以上のように、衣料分野、資材分野で使用されているスーパー繊維を用いた布帛は、従来の天然繊維や合成繊維を素材にした縫い糸（以下、ミシン糸ともいう）では、布帛との摩擦により可縫性が低下する傾向を示す。また、資材分野で使用される布帛の縫い糸は、衣料分野以上に過酷な条件で使用され、可縫性のみならず耐湿熱性が要求される。
【０００５】
一方、これらの繊維素材を用いて高強度、高耐熱性の縫糸の開発が行われており、例えば実開昭５２−８７７３６号公報は、ポリメタフェニレンイソフタルアミド繊維からなるミシン糸を、また特開昭６３−９２７４５号公報は、ポリエチレン繊維からなり軽量で高強力・低伸度で且つ耐光性及び耐薬品性に優れたミシン糸を、それぞれ提案している。
【０００６】
しかしながら、これらの繊維素材を用いた縫い糸にもそれぞれ難点があった。
【０００７】
全芳香族ポリアミド繊維を用いた縫い糸は、強度、耐候性、耐熱性には優れるものの、吸水性が高く寸法安定性に問題がある。これは、水に濡れた時の繊維の強度低下、縫い目のシワをもたらし、縫製物の仕上がりに影響する。また、被縫製物の種類や縫い目数などによっても異なるが、ミシン糸は、縫製時に同一箇所が数十回しごかれるため、糸が摩擦などによりフィブリル化を引き起こし、縫い目強度が低下しやすい。
【０００８】
また、高分子量ポリエチレン繊維を用いた縫い糸は、水に対する寸法安定性は良いが、融点が１２０℃と低いために高温になると物性低下を起こしてしまう。縫製時には、高張力下で何十回と針穴でしごかれることにより発熱し、これによって引き起こされる強度低下の結果、糸切れを誘発するという問題がある。
【０００９】
また、これらの物性面の問題以外にも、いずれの繊維も高価であり汎用性に乏しいという問題がある。
【００１０】
【発明が解決しようとする課題】
本発明の課題は、高強度、高弾性率で、可縫性に優れ、縫い目強度が高く、且つ、耐湿熱性に優れた縫い糸を提供することである。
【００１１】
【課題を解決するための手段】
本発明者らは、上記課題について鋭意研究した結果、ポリケトンから構成された高強度、高弾性率の繊維を用いることにより、上記課題が解決されることを見出した。
【００１２】
すなわち、本発明は下記の通りである。
【００１３】
１．繰り返し単位の９０モル％以上が下記式（１）で示されるポリケトンから構成されたポリケトン繊維を用いることを特徴とする縫い糸。
【００１４】
−ＣＨ２ＣＨ２−ＣＯ−  ……（１）
２．撚り係数３０００〜２００００で施撚された単糸繊度が０．５〜８ｄｔｅｘのポリケトン繊維から構成され、更に上記施撚されたポリケトン繊維が２〜５本合撚されていることを特徴とする上記１に記載の縫い糸。
【００１５】
３．強度が６ｃＮ／ｄｔｅｘ以上、初期弾性率が６１ｃＮ／ｄｔｅｘ以上であることを特徴とする上記１又は２に記載の縫い糸。
【００１６】
４．乾熱収縮率が２％以下であることを特徴とする上記１、２又は３に記載の縫い糸。
【００１７】
以下、本発明につき詳述する。
【００１８】
本発明において、ポリケトン繊維は、繰り返し単位の９０モル％以上が上記式（１）で示されるポリケトンから構成される。また、１０モル％未満の範囲で上記式（１）以外の繰り返し単位、例えば、下記式（２）に示す繰り返し単位等を含有していても良い。
【００１９】
−Ｒ−ＣＯ−  ……（２）
式（２）において、Ｒはエチレン以外の炭素数１〜３０の有機基であり、例えば、プロピレン、ブチレン、１−フェニルエチレン等が例示される。これらの水素原子の一部または全部が、ハロゲン基、エステル基、アミド基、水酸基、エーテル基で置換されていてもよい。もちろん、Ｒは２種以上であってもよく、例えば、プロピレンと１−フェニルエチレンが混在していてもよい。
【００２０】
高強度、高弾性率が達成可能で、高温での安定性が優れるという観点から、繰り返し単位の９７モル％以上が上記式（１）で示されるポリケトンであることが好ましく、最も好ましくは１００モル％である。
【００２１】
また、これらのポリケトンには必要に応じて、酸化防止剤、ラジカル抑制剤、艶消し剤、紫外線吸収剤、難燃剤、金属石鹸等の添加剤や他のポリマーを含んでいてもよい。
【００２２】
本発明の縫い糸は、ポリケトン繊維を用いることにより、可縫性に優れ、縫い目強度の高い縫い糸となり、且つ安価なものとなる。
【００２３】
本発明の縫い糸に使用されるポリケトン繊維は、単糸繊度が０．５〜８ｄｔｅｘであることが好ましく、更に好ましくは０．５〜７ｄｔｅｘ、最も好ましくは０．８〜６ｄｔｅｘである。単糸繊度が上記の範囲であると、縫糸として用いた場合にガイドとの摩擦又は生地貫通時の摩擦抵抗による単糸切れがなく、また、縫糸が柔軟で曲がり易く、生地とのなじみが良いため浮き上がった状態になることがなく、美しい縫目の縫製が可能となり、仕立ばえが良くなる。
【００２４】
ポリケトン繊維は、単独または引き揃えて施撚（下撚り）されるが、この場合、撚り係数を３０００〜２００００の範囲にすることが好ましく、更に好ましくは３５００から１５０００の範囲である。
【００２５】
撚り係数Ｋは、Ｋ＝Ｔ×Ｄ1/2で定義される。
【００２６】
ここで、Ｔは１ｍあたりの撚り数であり、Ｄは繊度を示す。
【００２７】
撚り係数が上記の範囲であると、縫製時の解撚作用によっても縫い糸がバラケることがないため糸切れを引き起こすことがなく、また、縫製時に縫い糸が生地から浮き上がることがなく、縫い糸の強度低下もほとんどない。
【００２８】
この下撚り糸を２〜５本引き揃えて施撚（上撚り）し、縫い糸形状にすることが好ましい。この場合、上撚り数は下撚り数に対して５０〜８０％の撚り数にすることが、撚りのバランス上好ましい。
【００２９】
本発明の縫い糸は、強度が６ｃＮ／ｄｔｅｘ以上であることが好ましく、より好ましくは７ｃＮ／ｄｔｅｘ以上であり、もっとも好ましくは９ｃＮ／ｄｔｅｘ以上である。強度が上記の範囲であると、芳香族ポリアミド繊維や全芳香族ポリエステル繊維もしくはポリベンザゾールなどのスーパー繊維を主たる素材にした布帛の縫製において、優れた可縫性を示し、また、縫い目強度及び縫い目の耐衝撃強度を維持することができるので、スーパー繊維の力学特性を十分に活かすことが可能になる。なお、縫い糸の強度は高いほど好ましいが、製造技術上おのずから上限がある。
【００３０】
また、初期弾性率は、可縫性の点から少なくとも６１ｃＮ／ｄｔｅｘ以上が好ましく、より好ましくは８８ｃＮ／ｄｔｅｘ以上である。初期弾性率が上記の範囲であると、縫製時に針糸の形成するループサイズが小さく且つループ形状が安定であるため、ルーパによる下糸通し時におけるミスの発生がない。このことは目飛びの発生がなく、可縫性が優れていることであり、つまり、縫製効率が良く構成物の品質が優れているということである。なお、初期弾性率が極端に高い場合には、パッカリングの発生頻度が高くなるので、初期弾性率は５３０ｃＮ／ｄｔｅｘ未満とするのが好ましい。
【００３１】
本発明の縫い糸の太さは特に限定されないが、資材分野で使用する場合には、縫製作業のしやすさ、縫い目強度の適切さ等の観点から、通常、縫い糸一本当たりの太さを６６０〜２２００ｄｔｅｘ程度とすることが好ましく、８８０〜１６５０ｄｔｅｘ程度にするのがより好ましい。
【００３２】
また、衣料分野で使用する場合には、５５〜３３０ｄｔｅｘが好ましく、８２〜２７５ｄｔｅｘがさらに好ましい。縫い糸の太さが上記の範囲であると、強力が充分で、縫製時に糸切れがなく、また、糸の配列ムラを生じないので優れた外観品位が得られる。
【００３３】
本発明の縫い糸は、乾熱収縮率が２％以下であることが好ましく、更に好ましくは１％以下である。乾熱収縮率が２％以下であると、縫製時の針との摩擦熱による縮みの発生がなく、縫い目の仕立て上がりが良好になる。また、産業資材として乾熱部で使用した場合、縫製部の寸法が安定して、支障なく使用することができる。
【００３４】
本発明の縫い糸は、ポリケトン繊維が用いられていれば良いが、さらに必要に応じて他の繊維素材を含んでいてもよい。その場合、ポリケトン繊維の比率は１０ｗｔ％以上であることが好ましく、より好ましくは５０ｗｔ％以上、さらに好ましくは７０ｗｔ％以上、最も好ましくは１００ｗｔ％である。他の繊維素材としては特に制限はなく、用途に応じて、合成繊維、天然繊維等を用いることができる。
【００３５】
また、縫い糸の製造方法に制限はなく、従来から知られているいずれの縫い糸の製造方法でも製造することができ、例えば、前記構成比率で、他の繊維素材と混撚し、さらに双糸、三子撚などの方法を採用することにより本発明の縫い糸を製造することが出来る。
【００３６】
本発明の縫い糸を衣料分野で使用する場合、必要に応じて着色することもできる。着色方法としては特に制限はなく、例えば、バット染料、ナフトール染料、硫化染料、分散染料、カチオン染料などを用いた染色糸、更に発色性を良くするためには、有機、無機の顔料を使用して原着糸とすることもできる。特に縫製物の品位を重視する場合には、ポリケトン繊維を芯糸とし、その外周に可染性の長繊維または着色された長繊維を鞘糸として螺旋状に巻き付ける事が好ましい。この場合、可染性の長繊維または着色された長繊維の質量比が０．１５〜０．５０であることが好ましい。質量比がこの範囲であると、芯糸のポリケトン繊維が糸条の表面に露出してくることがないため色調にムラが生じず、また、強度低下や初期弾性率の低下がなく、特に、強度６ｃＮ／ｄｔｅｘ以上、初期弾性率６１ｃＮ／ｄｔｅｘ以上である場合には優れた力学的特性を示す。
【００３７】
本発明において、ポリケトン繊維の製造は公知の紡糸方法が適用可能である。即ち、湿式紡糸、溶融紡糸、乾式紡糸が可能であり、なかでも、湿式紡糸、溶融紡糸が好ましく、最も好ましくは湿式紡糸法である。
【００３８】
湿式紡糸法としては、特開平２−１１２４１３号公報、特開平４−２２８６１３号公報、特表平４−５０５３４４号公報等に記載の溶剤、例えば、ヘキサフルオロイソプロパノール、ｍ−クレゾール、クロロフェノール、レゾルシン／水、フェノール／アセトン、プロピレンカーボネート／ヒドロキノン、ピロール、レゾルシン／プロピレンカーボネート、ピリジン、ギ酸等の有機溶剤を用いた湿式紡糸を適用することもできるが、これらの溶剤は高価または毒性が高いものであったり、引火性の高い凝固剤を使用する必要がある等、工業的に使用するには問題がある。
【００３９】
また、米国特許第５９２９１５０号明細書、国際公開パンフレット第９９／１８１４３号には、例えば亜鉛塩溶液、リチウム塩の溶液が溶剤として使用できることが開示されている。リチウム塩の溶液は高価であるため工業的には不適切であるが、亜鉛塩の溶液は安価であり安定な湿式紡糸が可能となる。しかし、ポリケトンを亜鉛塩の溶液に溶解した場合、ポリケトン溶液を、工業的に必要な長期間安定に保つことは困難である。
【００４０】
一方、本発明者らが見出した方法によれば、溶剤としてのハロゲン化亜鉛とハロゲン化アルカリ金属または／及びハロゲン化アルカリ土類金属の混合塩の水溶液は、安価で安全である上に、ポリケトン溶液の長期安定性も優れており、工業的な溶剤であるという点で、最も好ましい溶剤である。従って、本発明に用いるポリケトン繊維は、ハロゲン化亜鉛とハロゲン化亜鉛とハロゲン化アルカリ金属または／及びハロゲン化アルカリ土類金属の混合塩の水溶液を溶剤とした湿式紡糸法を用いて製造することが最も好ましい。なお、その湿式紡糸方法は国際公開パンフレット第００／９６１１号に詳細に記載されている。
【００４１】
上記のようにして得られた繊維中には、重合触媒として使用したパラジウムが含まれる。このパラジウム元素の量は１００ｐｐｍ以下であることが好ましく、さらに好ましくは１０ｐｐｍ以下であることが好ましい。パラジウムの量を低減する方法としては、特に制限はないが、ポリケトンの重合終了時に重合溶媒を用いて１〜２０回洗浄すればよい。また、紡糸溶剤として使用した亜鉛元素も残留しており、その含量は１００００ｐｐｍ以下であることが好ましく、さらに好ましくは３０００ｐｐｍ以下である。これらの元素が多量に残留したまま長期に渡り湿潤状態、高温での使用を続けると、縫い糸の強度の低下を引き起こす傾向があるため、紡糸時に充分な洗浄を施してから使用することが好ましい。
【００４２】
溶融紡糸法としては公知の方法を適用することができ、例えば特開平１−１２４６１７号公報に記載の方法等が挙げられる。
【００４３】
【発明の実施の形態】
以下、本発明を実施例によりさらに詳しく説明するが、これらにより本発明はなんら限定されるものではない。
【００４４】
なお、測定方法、評価方法等は次の通りである。
【００４５】
（１）繊維の強力、強度、伸度、弾性率
ＪＩＳ−Ｌ−１０１３に準じて測定した。
【００４６】
（２）可縫性
下記条件で後進縫いを行い、上糸が切れるまでの縫製長（ｍ）の平均値を求めた。ただし、１０ｍ以上切れない場合は縫製長１０ｍとして平均した。
【００４７】
使用ミシン：一本針本縫いミシン（ＤＬ−５０５：ジューキ社製）
縫い針：普通針（オルガンＤＢ−１＃２０）
下糸張力：１４７ｍＮ
上糸張力：前進縫いで上下のバランスのとれた張力（約８００ｍＮ）
回転数：１５００ｒｐｍ
被縫製布：縫い糸の構成に合わせて使用する被縫製布を変えた。
【００４８】
測定回数：１５回
（３）強度保持率（縫い目強度の代替として測定）
可縫性試験と同条件で５０ｃｍ縫製し、下糸を切断して上糸を取り出し、ＪＩＳ−Ｌ−１０１３に準じて引っ張り強さを測定し、縫製前後での強度の平均値の割合で表した。
【００４９】
（４）複合縫い糸の色ムラの判定
目視により色調の均染性を判定した。ポリベンザゾール繊維が複合フィラメント縫い糸の表面に露出することなく均一な色調なものを○、ポリベンザゾール繊維の色調が反映され色調がやや淡色であるものを△、霜降りを呈するものを×で評価した。
【００５０】
（５）乾熱収縮率の測定
縫い糸に、デシテックス当り１／３０ｇの初荷重をかけ、正確に５００ｍｍの長さを計って２点の印を打ち、初荷重を取り外し、これを１５０℃の乾燥機中につり下げた。３０分間放置後、取り出して、室温まで冷却後、再び初荷重をかけ、２点間の長さＬ（ｍｍ）を測り、次の式によって乾熱収縮率（％）を求めた。
【００５１】
乾熱収縮率（％）＝｛（５００−Ｌ）／５００｝×１００
〔実施例１〕
２２０ｄｔｅｘ／２００フィラメント、破断強度１６．１ｃＮ／ｄｔｅｘ、初期弾性率３１８ｃＮ／ｄｔｅｘのポリケトン繊維を、リング式撚糸機で撚り数５８０回／ｍでＳ方向に加撚し（撚り係数Ｋ＝８２００）、さらに、３本合糸し、リング撚糸機を用いて撚り数４３０回／ｍでＺ方向に加撚して撚糸を得た。
【００５２】
得られた撚糸をカセ巻きし、１３０℃×４５分間、高温高圧染色して黒色に染色した。染色後６５℃×３０分間吸着性シリコーンを主成分とする油剤処理し、さらに、コーン巻き上げ時に、変性ジメチルシリコンを主成分とする油剤を付着量が３質量％となるように付与し、ミシン糸とした。
【００５３】
このミシン糸の可縫性（被縫製布：クラレ社の帆布Ｅ５（ＯＧ色）、２枚重ね）、強度保持率等を測定した。結果を表１に示す。
【００５４】
また、可縫性を確認した縫製済みの縫製布を水に浸した後、再度乾燥した結果、縫製部に異常は見られなかった。
【００５５】
〔実施例２〕
２２０ｄｔｅｘ／４００フィラメント、破断強度１６．３ｃＮ／ｄｔｅｘ、初期弾性率３４０ｃＮ／ｄｔｅｘのポリケトン長繊維を使用したこと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００５６】
〔実施例３〕
２２０ｄｔｅｘ／３３フィラメント、破断強度１６．３ｃＮ／ｄｔｅｘ、初期弾性率３４０ｃＮ／ｄｔｅｘのポリケトン長繊維を使用したこと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００５７】
〔実施例４〕
２２０ｄｔｅｘ／２００フィラメント、破断強度１６．１ｃＮ／ｄｔｅｘ、初期弾性率３１８ｃＮ／ｄｔｅｘのポリケトン繊維を、リング式撚糸機で撚り数２１０回／ｍでＳ方向に加撚した（撚り係数Ｋ＝３０００）こと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００５８】
〔実施例５〕
２２０ｄｔｅｘ／２００フィラメント、破断強度１６．１ｃＮ／ｄｔｅｘ、初期弾性率３１８ｃＮ／ｄｔｅｘのポリケトン繊維を、リング式撚糸機で撚り数１３００回／ｍでＳ方向に加撚した（撚り係数Ｋ＝１８４００）こと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００５９】
〔実施例６〕
２２０ｄｔｅｘ／２００フィラメント、破断強度１０．９ｃＮ／ｄｔｅｘ、初期弾性率１１５ｃＮ／ｄｔｅｘのポリケトン長繊維を使用したこと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００６０】
〔比較例１〕
２２０ｄｔｅｘのケブラー２９（ポリパラフェニレンテレフタルアミド繊維：デュポン社の商標）を使用したこと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００６１】
また、可縫性を確認した縫製済みの縫製布を水に浸した後、再度乾燥した結果、縫製部に異常は見られなかった。
【００６２】
〔比較例２〕
２２０ｄｔｅｘのダイニーマＳＫ６０（高分子量ポリエチレン繊維：東洋紡績の商標）を使用したこと以外は、実施例１と同様にしてミシン糸を得た。このミシン糸の可縫性（被縫製布：クラレ社の帆布Ｅ５（ＯＧ色）、２枚重ね）、強度保持率等を測定した。結果を表１に示す。
【００６３】
【表１】
0003875872.tif 000002
【００６４】
〔実施例７〕
５５ｄｔｅｘ／５０フィラメント、破断強度１６．０ｃＮ／ｄｔｅｘ、初期弾性率３０９ｃＮ／ｄｔｅｘのポリケトン繊維に、２８ｄｔｅｘ／１２フィラメントのポリエステル長繊維（ＰＥＴと略称する。）を１ｍ当たり３００回巻き付けて芯鞘型の複合糸条とし、該複合糸条に３７４回／ｍでＳ方向に下撚をかけた。次いで、これを３本合糸して３００回／ｍでＺ方向に上撚をかけた後、分散染料を用いて１３０℃、６０分のカセ染色を行い、シリコン油を０．８ｗｔ％付着させて複合フィラメント縫い糸を得た。
【００６５】
得られた縫い糸の可縫性（被縫製布：ポリベンザゾール／ポリエステル混作業服地（目付２７０ｇ／ｍ３）、２枚重ね）、強度保持率等の測定結果、色ムラの判定結果を表２に示す。
【００６６】
〔実施例８〕
５５ｄｔｅｘ／５０フィラメントで破断強度１１．２ｃＮ／ｄｔｅｘ、初期弾性率１２０ｃＮ／ｄｔｅｘのポリケトン繊維を使用したこと以外は、実施例７と同様にして複合フィラメント縫い糸を得た。得られた縫い糸の可縫性（被縫製布：ポリベンザゾール／ポリエステル混作業服地（目付２７０ｇ／ｍ３）、２枚重ね）、強度保持率等の測定結果、色ムラの判定結果を表２に示す。
【００６７】
【表２】
0003875872.tif 000003
【００６８】
〔実施例９〕
実施例１で使用した縫製後の縫製布を１５０℃で乾熱乾燥した。この時の縫い目の状態を表３に示す。
【００６９】
〔比較例３〕
２２０ｄｔｅｘのポリエステル普通糸（強度６．９ｃＮ／ｄｔｅｘ、弾性率９５ｃＮ／ｄｔｅｘ）を使用したこと以外は、実施例１と同様にしてミシン糸を得た。このミシン糸を使用し、クラレ社の帆布Ｅ５（ＯＧ色）、２枚重ねを縫製した。この縫製布を１５０℃で乾熱乾燥したときの縫い目の状態を表３に示す。
【００７０】
【表３】
0003875872.tif 000004
【００７１】
【発明の効果】
従来の縫い糸では、縫製時にフィブリル化、発熱による切れ糸、及び、縫い目強度の低下があったが、本発明の縫い糸は、そのような従来品における問題がなく、高強度、高弾性率で、可縫性に優れ、縫い目強度が高く、耐湿熱性に優れ、且つ安価である。